(57)【特許請求の範囲】
【請求項１】
支持体上に電荷発生層及び電荷輸送層を有する電子写真感光体の製造方法において、
該電荷輸送層を電荷輸送材料、バインダー樹脂、ジメトキシメタン及び１３０℃以上の沸点を有する芳香族炭化水素系溶媒を含有する溶液を塗布し、乾燥することによって形成する工程を有し、
該バインダー樹脂がポリカーボネート樹脂又はポリアリレート樹脂であり、
該ジメトキシメタンと該芳香族炭化水素系溶媒が質量比で５：９５〜６０：４０であり、
該芳香族炭化水素系溶媒がキシレン、エチルベンゼン、アニソール、メシチレン及びモノクロロベンゼンからなる群より選択される
ことを特徴とする電子写真感光体の製造方法。
【請求項２】
前記電荷輸送材料が下記式で示される化合物から選択される請求項１に記載の電子写真感光体の製造方法。
【化１】
0004336462.tif 000018
【化２】
0004336462.tif 000019
【請求項３】
前記ポリカーボネート樹脂が下記式（式中、ｍ及びｎは重合度を示す）で示される構造から選択される構成単位を有する請求項１又は２に記載の電子写真感光体の製造方法。
【化３】
0004336462.tif 000020
【化４】
0004336462.tif 000021
【化５】
0004336462.tif 000022
【請求項４】
前記ポリアリレート樹脂が下記式（式中、ｍ及びｎは重合度を示す）で示される構造から選択される構成単位を有する請求項１〜３のいずれかに記載の電子写真感光体の製造方法。
【化６】
0004336462.tif 000023
【請求項５】
前記溶液が更に酸化防止剤を含有する請求項１〜４のいずれかに記載の電子写真感光体の製造方法。
【請求項６】
前記酸化防止剤がヒンダードフェノール構造を有する請求項５に記載の電子写真感光体の製造方法。
【請求項７】
前記溶液が前記酸化防止剤を前記ジメトキシメタンに対して１０ｐｐｍ〜５００ｐｐｍ含有する請求項５又は６に記載の電子写真感光体の製造方法。
【請求項８】
前記工程が、支持体上の電荷発生層の表面に前記溶液を塗布する工程を含む請求項１〜７のいずれかに記載の電子写真感光体の製造方法。
【発明の詳細な説明】
【０００１】
【発明の属する技術分野】
本発明は、電子写真感光体の製造方法に関し、詳しくは特定の溶媒を含有する電荷輸送層用の塗布液を用いた電子写真感光体の製造方法に関する。
【０００２】
【従来の技術】
近年、様々な有機光導電性化合物を主成分とする感光層を有する有機電子写真感光体の研究・開発が盛んに行われている。特に、電荷発生機能と電荷輸送機能とを異なる物質にそれぞれ分担させた機能分離型の電子写真感光体は、それぞれの材料を広い範囲から選択することができ、所望の性能を有する電子写真感光体を比較的容易に作製し得ることから多くの研究がなされており、実用に供されているものも多い。
【０００３】
この機能分離型の電子写真感光体は、通常、固体状の有機化合物を有機溶媒で溶解した塗工液を、各種の塗布方式を用いて支持体上に塗布し、乾燥することにより製造される。
【０００４】
しかし、有機溶媒、特に工業生産に適した高い溶解力と適当な沸点を有する溶媒は、意外に少ない。
【０００５】
無論、電子写真感光体の製造に用いる溶媒である以上、溶解能や適当な沸点をもつと共に、電子写真感光体としての特性に悪影響を与えないものでないと使用することができないから、これらを全て満足する溶媒の必要性は近年ますます高まっている。
【０００６】
特に、電荷発生と電荷輸送の機能を分離して積層構造にした積層型の電子写真感光体の場合、感光層の膜厚の殆どが電荷輸送層（１０〜４０μｍ程度）であり、そのため、電荷輸送層の塗布液に使う溶媒には、高い溶解性、適当な沸点をもつことにより感光層内に残留しないこと、沸点が高過ぎて塗布液がダレないことや不純物として残留し電子写真特性に悪影響を及ぼさないこと等、種々の特性が求められる。
【０００７】
電荷輸送用のバインダー樹脂としては、例えば、ポリカーボネート樹脂やポリアリレート樹脂が知られている。
【０００８】
しかし、これらの樹脂を塗布する際に用いられる溶媒は、メチレンクロライド、エチレンクロライド、クロロホルム、モノクロロベンゼン及びジクロロベンゼン等の含ハロゲン系の有機溶媒、あるいはこれらを組み合せたものである場合が多い。
【０００９】
ハロゲンを含まない有機溶媒としては、アセトン、酢酸、メチルエチルケトン、トルエン、テトラヒドロフラン（ＴＨＦ）、ジオキサン及びシクロヘキサノン等多数あるが、ポリカーボネート樹脂やポリアリレート樹脂に対して溶解能、塗膜形成時にダレない（適当な沸点を有する）、更には電子写真感光体となった時に感度的に優れている、等の必要なあらゆる特性を全て満たす非ハロゲン系溶剤はなかなか見つかっていない。特に、電荷輸送層の場合、通常膜厚が１５μｍ以上必要とされるので、高分子化されたポリカーボネート樹脂やポリアリレート樹脂をバインダー樹脂として用いる場合等には、これらを溶解する能力が十分である必要がある。
【００１０】
良溶媒としては、分子内に酸素原子を含む環状エーテルのテトラヒドロフランや酸素原子を２個含むジオキサン等があるが、テトラヒドロフラン等は構造的に不安定なので安定化剤等のキャリアトラップとなりうるものを相当量添加しなければならず、また、ジオキサン等は毒性が強く、発癌性の疑いもあり極力製造工程に投入したくない。
【００１１】
更に、用いる溶媒によって得られる電子写真特性が大きく異なることも多い。加えて、生産性や用いる電荷輸送材料やバインダー樹脂との相性等を考慮すると用いる溶媒の種類は非常に重要な意味を持つため、これらに対してより優れた特性を有する有機溶媒が望まれている。
【００１２】
【発明が解決しようとする課題】
本発明の目的は、電子写真感光体を製造する際に様々な塗布条件で好ましく使用することができ、画像形成の初期から長期間にわたって電位特性、耐久性や画像特性、解像度に優れた電子写真感光体を得ることのできる電子写真感光体の製造方法を提供することにある。
【００１３】
【課題を解決するための手段】
本発明に従って、支持体上に電荷発生層及び電荷輸送層を有する電子写真感光体の製造方法において、
該電荷輸送層を電荷輸送材料、バインダー樹脂、ジメトキシメタン及び１３０℃以上の沸点を有する芳香族炭化水素系溶媒を含有する溶液を塗布し、乾燥することによって形成する工程を有し、
該バインダー樹脂がポリカーボネート樹脂又はポリアリレート樹脂であり、
該ジメトキシメタンと該芳香族炭化水素系溶媒が質量比で５：９５〜６０：４０であり、
該芳香族炭化水素系溶媒がキシレン、エチルベンゼン、アニソール、メシチレン及びモノクロロベンゼンからなる群より選択される
ことを特徴とする電子写真感光体の製造方法が提供される。
【００１５】
【発明の実施の形態】
以下、本発明の実施の形態を詳細に説明する。
【００１６】
上記の構成により本発明の顕著な効果を得ることができる理由は定かではないが、次のように推定することができる。すなわち、電荷輸送層の塗布液に比較的低沸点のジメトキシメタンと比較的高沸点の芳香族炭化水素系溶媒（蒸発の遅い溶媒）を用いることによって、電荷輸送層と電荷発生層の界面を非常に好ましい状態にすることができると考えられる。つまり、芳香族炭化水素は、ポリカーボネート樹脂やポリアリレート樹脂のバインダー樹脂や各種電荷輸送材料への高溶解能を有しているが、ジメトキシメタンは芳香族炭化水素系溶媒よりも電荷輸送材料の溶解能が小さいため、電荷輸送材料の濃度が電荷輸送層中で電子写真感光体の表面側より電荷発生層との界面側の方が大きくなる可能性があり、更に、蒸発の遅い芳香族炭化水素系溶媒は、通常、電荷発生層に用いられる樹脂（各種アセタール樹脂等）を膨潤させることはできても自由に溶解させることはできないため、電荷発生層と電荷輸送層の界面を残しつつも、電荷輸送層塗布液は十分に電荷発生層を濡らすことができるので、結果として非常に広い面積の電荷発生層／電荷輸送層界面を形成することができると考えられる。また、芳香族有機化合物は、たとえ感光層中に微少量残留しても他の例えば脂肪族飽和炭化水素や極性の強い有機化合物等に比べて、電荷の電導性や移動性の妨げになり難いとも考えられる。
【００１７】
本発明に用いられるジメトキシメタンは一般名称でメチラールとも呼ばれ、下記の構造をしている。
【００１８】
Ｈ3Ｃ−Ｏ−ＣＨ2−Ｏ−ＣＨ3
【００１９】
ジメトキシメタンは、ポリカーボネート樹脂やポリアリレート樹脂のバインダー樹脂と完全相互溶解こそできないが、他の脂肪族炭化水素、アルコール、ケトン、エステル、カルボン酸及びエーテル等の脂肪族溶媒よりも馴染む（膨潤する）ことが可能で、かつ、電荷輸送材料等の低分子機能材料をも溶解させることができる。
【００２０】
本発明に用いられる芳香族炭化水素は、１気圧下で１３０℃以上の沸点を有する。好ましい具体例としては、キシレン、アニソール、ベンジルアルコール、フェノール、クレゾール、モノクロロベンゼン及びジクロロベンゼン等の各種置換基を有するものもが多数挙げられる。本発明においては、沸点が１３０℃以上のものを用いるので、電荷輸送層の塗布液の高沸点溶媒として、急激に蒸発しない成分であり、前述のように電荷発生層との好ましい濡れ性を得ることができる。一方、層形成の工程で、蒸発せずに感光層の中に残留溶媒として存在すると、耐摩耗性等の障害となり得る。従って、本発明においては、芳香族炭化水素の１圧下での沸点が２００℃以下であることが好ましい。
【００２１】
芳香族炭化水素の好ましい例としては、キシレン、エチルベンゼン、アニソール、メシチレン及びモノクロロベンゼン等が挙げられる。
【００２２】
これらの中でも、特にキシレン（構造異性体も含む）、エチルベンゼン及びモノクロロベンゼンは沸点が約１３０〜１４５℃と残留溶剤量が少ないことが期待できるので好ましい。また、キシレン及びエチルベンゼンは、脱ハロゲンという点で、モノクロロベンゼンは、バインダー樹脂の溶解性の点で好ましい。
【００２３】
本発明においては、溶液中にジメトキシメタンと芳香族炭化水素系溶媒の合計量は、溶液全質量に対し、７０〜９０質量％であることが好ましい。この範囲を超えると、十分に均一かつ適切な粘度の溶液を得難くなる。
【００２４】
また、本発明におけるジメトキシメタンと芳香族炭化水素系溶媒の混合比は、固型分を溶解しうる芳香族炭化水素系溶媒の量、白化のし易さと乾燥後の膜厚ダレを考慮した上で所望の混合比を選択できるが、ジメトキシメタン／芳香族炭化水素系＝５／９５〜６０／４０（質量比）であることが好ましく、特には１０／９０〜５０／５０であることが好ましい。
【００２５】
電荷輸送層は、主として電荷輸送材料とバインダー樹脂とを上記溶媒中に溶解させた塗布液を塗布し、乾燥することによって形成される。用いられる電荷輸送材料としては、トリアリールアミン系化合物、ヒドラゾン化合物、スチルベン化合物、ピラゾリン系化合物、オキサゾール系化合物、トリアリールメタン系化合物及びチアゾール系化合物等の低分子化合物が挙げられる。また、バインダー樹脂としては、ポリカーボネート樹脂又はポリアリレート樹脂が用いられる。電荷輸送材料は質量比で０．５〜２倍量、特には０．７〜１倍量のバインダー樹脂と組み合わされることが好ましい。電荷輸送層の膜厚は５〜４０μｍが好ましく、特には１５〜３０μｍが好ましい。
【００２６】
本発明においては、上記溶媒との相性という観点から、特に好ましい電荷輸送材料として、以下の化合物が挙げられる。
【００２７】
【化７】
0004336462.tif 000002
【００２８】
また、本発明に用いられるポリカーボネート樹脂、ポリアリレート樹脂は、溶媒や電荷輸送材料との相性の点で好ましい。ポリカーボネート樹脂及びポリアリレート樹脂の特に好ましい例を以下に示す。これらは、必要に応じて共重合体にすることもできる。なお、例示中のｎ及びｍは重合度（モル比）を示す。
【００２９】
【化８】
0004336462.tif 000003
【００３０】
【化９】
0004336462.tif 000004
【００３１】
これらのうち、ポリカーボネート樹脂の構成単位は、（１−２）、（１−３）及び（１−４）、更には（１−３）がより好ましく、ポリアリレート樹脂の構成単位は（２−２）及び（２−４）がより好ましい。
【００３２】
本発明においては、ジメトキシメタンの保存安定性を高めるために酸化防止剤（ＡＯ剤）の添加を行うことが好ましい。用いられる酸化防止剤としては、電子写真特性に悪影響を及ぼすものでなければ特に化学構造等に限定は無いが、好ましく用いられる化合物の例としては、例えばヒンダードアミン構造単位もしくはヒンダードフェノール構造単位を有するもの、あるいはその双方を有するもの、有機リン系化合物、有機硫黄系化合物、ハイドロキノン系化合物及びフェニルアミン系化合物等が挙げられる。
【００３３】
（１）ヒンダードフェノール構造単位を有する化合物例
【００３４】
【化１０】
0004336462.tif 000005
【００３５】
（２）ヒンダードアミン構造単位を有する化合物例
【００３６】
【化１１】
0004336462.tif 000006
【００３７】
（３）有機リン系化合物例
【００３８】
【化１２】
0004336462.tif 000007
【００３９】
（４）有機硫黄系化合物例
Ｓ（Ｃ2Ｈ4ＣＯＯＣ12Ｈ25）2      （３−８）
Ｓ（Ｃ2Ｈ4ＣＯＯＣ14Ｈ29）2      （３−９）
【００４０】
（５）ハイドロキノン系化合物例｛（３−１０）及び誘導体｝
【００４１】
【化１３】
0004336462.tif 000008
【００４２】
これらの中では、分子内にヒンダードフェノール構造単位を有するものが、塗布液組成物の安定性と成膜された電子写真感光体の繰り返し特性や電位の安定性の点で特に好ましい。
【００４３】
酸化防止剤の添加量は、ジメトキシメタンに対して１０ｐｐｍ〜５００ｐｐｍが好ましい。添加量が少ないと塗布液の経時劣化が早く、添加量が多過ぎると電子写真特性に悪影響を及ぼす（感度劣化や残留電位の増加等）ので、所望の液保存期間に応じてできるだけ少ない添加量にとどめるのが好ましい。
【００４４】
本発明における電子写真感光体は、支持体上に電荷発生層と電荷輸送層を有するが、電荷輸送層が表面層である方がより機能を発現できるので好ましい。
【００４５】
支持体は、導電性を有するものであればよく、アルミニウムやステンレス等の金属、あるいは導電層を設けた金属、紙及びプラスチック等が挙げられ、形状はシート状や円筒状等が挙げられる。
【００４６】
本発明においては、支持体の傷を被覆することを目的とした導電層を設けてもよい。これは、カーボンブラックや金属粒子等の導電性粉体をバインダー樹脂に分散させて形成することができる。導電層の膜厚は５〜４０μｍが好ましく、特には１０〜３０μｍが好ましい。
【００４７】
本発明においては、支持体あるいは支持体上に導電層の間に接着機能及びバリア機能を有する中間層を設けることができる。中間層の材料としては、ポリアミド、ポリビニルアルコール、ポリエチレンオキシド、エチルセルロース、カゼイン、ポリウレタン及びポリエーテルウレタン等が挙げられる。これらは、適当な溶剤に溶解して塗布される。中間層の膜厚は０．０５〜５μｍが好ましく、特には０．３〜１μｍが好ましい。
【００４８】
電荷発生層は、電荷発生材料及びバインダー樹脂を溶剤中に分散させた塗布液を塗布し、乾燥することによって形成する。電荷発生材料は、バインダー樹脂及び溶剤と共にホモジナイザー、超音波分散、ボールミル、振動ボールミル、サンドミル、アトライター、ロールミル及び液衝突型高速分散機等の方法で均一に分散する。ここで用いる電荷発生材料としてはピリリウム、チアピリリウム系染料、フタロシアニン、アントアントロン、ジベンズピレンキノン、トリスアゾ、シアニン、ジスアゾ、モノアゾ、インジゴ、キナクリドン及び非対称キノシアニン系等の各顔料が挙げられる。バインダー樹脂としては、例えば、ポリエステル樹脂、ポリアクリル樹脂、ポリビニルカルバゾール樹脂、フェノキシ樹脂、ポリカーボネート樹脂、ポリスチレン樹脂、ポリビニルアセテート樹脂、ポリサルフォン樹脂、ポリアリレート樹脂、塩化ビニルデン、ポリビニルベンザール樹脂及びポリブチラール樹脂等が挙げられる。電荷発生材料とバインダー樹脂の比率（質量比）は１／０．１〜１／１０が好ましく、より好ましくは１／１〜３／１である。電荷発生層の膜厚は５μｍ以下が好ましく、特には０．１〜２μｍが好ましい。
【００４９】
図１に接触帯電方式の電子写真装置の一例を示した。本例は転写式複写機もしくはプリンターであり、電子写真感光体１、帯電ローラ２、現像器４とクリーニングブレード８がプロセスカートリッジ枠体９の中に組み込まれたカートリッジ方式の場合の例である。
【００５０】
本発明の製造方法で製造された電子写真感光体１は、ドラム型のものである。この電子写真感光体１は、矢印方向に所定の周速度（プロセススピード）で回転駆動される。
【００５１】
帯電手段としての接触帯電部材は、帯電ローラ２である。この帯電ローラ２は、該帯電ローラに圧接された電子写真感光体１の回転に従動して回転し、バイアス電源（不図示）からＡＣ電圧を重畳されたＤＣ電圧、あるいはＤＣ電圧のみが印加される。この帯電ローラ２により電子写真感光体１の周面が、所定の極性／電位に一様に帯電される。その電子写真感光体１の帯電処理面に不図示の露光手段（レーザービームスキャナ等）により目的画像情報の露光光３が照射されて電子写真感光体１上に目的画像情報に対応した静電潜像が形成されていく。
【００５２】
形成された静電潜像は、現像器４内の荷電粒子（トナー）で正規現像又は反転現像により可転写粒子像（トナー像）として顕画化される。
【００５３】
次いで、そのトナー像は電子写真感光体１と該電子写真感光体に圧接されている転写ローラ５との間に給送された転写材６に転写される。この時、転写ローラ５にはバイアス電源（不図示）からトナーが保有する電荷とは逆極性のバイアス電圧が印加される。
【００５４】
トナー像を転写された転写材６は、電子写真感光体１から分離されて定着ローラ７へ搬送されてトナー像の定着処理を受ける。
【００５５】
トナー像転写後の電子写真感光体１面は、クリーニングブレード８により転写残りトナー等の付着物の除去を受け、全工程を終了する。
【００５６】
【実施例】
以下、実施例に従って本発明をより詳細に説明する。なお、実施例中の「部」は質量部を示す。
【００５７】
（実施例１）
以下の電子写真感光体の製造を温度２３℃、湿度６０％ＲＨ、１気圧の環境下で行った。
【００５８】
まず、３０φ×３５８ｍｍのアルミニウムシリンダーを支持体とし、それに、以下の材料より構成される塗布液を浸漬法で塗布し、１４０℃で３０分間熱硬化し、膜厚が１５μｍの導電層を形成した。
【００５９】
導電性顔料：ＳｎＯ2コート処理硫酸バリウム               １０部
抵抗調節用顔料：酸化チタン                                ２部
バインダー樹脂：フェノール樹脂                            ６部
レベリング材：シリコーンオイル                    ０．００１部
溶剤：メタノール／メトキシプロパノール  ０．２／０．８  ２０部
【００６０】
次に、この上にＮ−メトキシメチル化ナイロン３部及び共重合ナイロン３部をメタノール６５部／ｎ−ブタノール３０部の混合溶媒に溶解した溶液を浸漬法で塗布し、膜厚が０．５μｍの中間層を形成した。
【００６１】
次に、ＣｕＫα特性Ｘ線回折のブラッグ角（２θ±０．２°）の９．０°、１４．２°、２３．９°及び２７．１°に強いピークを有するオキシチタニウムフタロシアニン（ＴｉＯＰｃ）４部及びポリビニルブチラール（商品名：エスレックＢＭ２、積水化学工業製）２部及びシクロヘキサノン６０部をφ１ｍｍガラスビーズを用いたサンドミル装置で４時間分散した後、エチルアセテート１００部を加えて電荷発生層用分散液を調製した。これを浸漬法で塗布し、膜厚が０．２μｍの電荷発生層を形成した。
【００６２】
次に、下記式（４）
【００６３】
【化１４】
0004336462.tif 000009
の電荷輸送材料１０部及びポリカーボネート樹脂（商品名：Ｚ−４００、三菱エンジニアリングプラスチックス社製）１０部をジメトキシメタン２０部／エチルベンゼン（沸点１３６．２℃）６０部に溶解して電荷輸送層用塗布液とした。
【００６４】
この塗布液を電荷発生層上に浸漬法で塗布（塗布速度一定）し、１４０℃で３０分間乾燥することによって、膜厚が２８μｍ（中心付近）の電荷輸送層を形成した。この時、乾燥後の電荷輸送層を光学顕微鏡で観察して微小泡が多数観察された場合は白化：×、見られないものは白化：○とした。結果を表２に示す。
【００６５】
更に、電荷輸送層の（未塗布側）上端から１８０ｍｍの位置（電子写真感光体のほぼ中心）と同２０ｍｍの位置の膜厚差を測定し、膜厚差が５．５μｍ未満の場合をダレ：○、５．５μｍの場合をダレ：△、５．５μｍを超えた場合をダレ：×と評価した。結果を表２に示す。
【００６６】
次に、電子写真装置を用いた評価について説明する。
【００６７】
装置はキヤノン製ＬＢＰ−９３０（プロセススピード１０６ｍｍ／秒の初期設定を倍速の２１２ｍｍ／秒に、レーザー照射部にフィルターをつけ、レーザー光量は通常の５０％まで弱め、一次帯電の交流成分の電流量と周波数をそれぞれ２倍とした設定に改造した）及びそのプロセスカートリッジを用いた。
【００６８】
作製した電子写真感光体をこの装置に設置し、常温／常湿（２３℃／６０％ＲＨ）の環境下でレター紙耐久試験を行った。シーケンスはプリント１枚ごとに１回停止する間欠モードで、印字率が２％の文字画像で、初期と２０００枚後の明部電位（Ｖｌ）を測定した。結果を表２に示す。なお、暗部電位は−６７５Ｖで一定としたので、Ｖｌの絶対値が小さい方がより感度が高いことを示す。
【００６９】
（実施例２〜１１）
表１に記載されたＮｏ．２〜１１の電荷輸送層の組成であること、酸化防止剤としてＢＨＴ（２，６−ジ−ｔｅｒｔ−ブチル−４−メチルフェノール）の添加の有無、電荷輸送層の乾燥温度／時間を１２０℃／６０分とし、膜厚を２６μｍに変えたこと以外は、実施例１と同様にして電子写真感光体を作製し、白化、ダレと耐久前後の明部電位（Ｖｌ）を評価、測定した。結果を表２に示す。
【００７０】
【表１】
0004336462.tif 000010
【００７１】
【表２】
0004336462.tif 000011
【００７２】
（比較例１〜８）
表３に記載されたＮｏ．１〜８の電荷輸送層の組成であること、電荷輸送層の乾燥温度／時間を１２０℃／６０分とし、電荷輸送層の膜厚を２６μｍに変えたこと以外は、実施例１と同様にして電子写真感光体を作製し、白化、ダレと耐久前後の明部電位（Ｖｌ）を評価、測定した。結果を表４に示す。
【００７３】
【表３】
0004336462.tif 000012
【００７４】
【表４】
0004336462.tif 000013
【００７５】
（実施例１４〜１６）
表５に記載されたＮｏ．１４〜１６の電荷輸送層の組成であること、電荷輸送層用のバインダー樹脂に前記（２−２）のポリアリレート樹脂（重量平均分子量Ｍｗ＝１０万）を使用し、電荷輸送層の乾燥温度／時間を１２０℃／６０分とし、電荷輸送層の膜厚を２６μｍに変えたこと以外は、実施例１と同様にして電子写真感光体を作製し、白化、ダレと耐久前後の明部電位（Ｖｌ）を評価、測定した。結果を表６に示す。
【００７６】
（実施例１７）
表５に記載されたＮｏ．１７の電荷輸送層の組成であること、電荷輸送層用のバインダー樹脂に前記ポリカーボネート樹脂Ｚ−４００と前記（２−２）のポリアリレート樹脂を１：１の比率（質量比）で混合して使用したこと、電荷輸送層の乾燥温度／時間を１２０℃／６０分とし、電荷輸送層の膜厚を２６μｍに変えたこと以外は、実施例１と同様にして電子写真感光体を作製し、白化、ダレと耐久前後の明部電位（Ｖｌ）を評価、測定した。結果を表６に示す。
【００７７】
【表５】
0004336462.tif 000014
【００７８】
【表６】
0004336462.tif 000015
【００７９】
また、実施例１〜７の電荷輸送層用塗布液を調合後１２ヶ月後に外観を観察すると、酸化防止剤が含有されている実施例５〜７の塗布液には変化は見られなかったが、無添加の実施例１〜４の塗布液は僅かに黄色味が増加していた。これはジメトキシメタンが劣化したことを示唆していると推定される。
【００８０】
（実施例１８）
電荷輸送材料として下記式（５）で示される化合物を１０部用いた以外は、実施例１４と同様にして電子写真感光体を作製し、白化、ダレと耐久前後の明部電位（Ｖｌ）を評価、測定した。結果を表７に示す。
【００８１】
【化１５】
0004336462.tif 000016
【００８２】
（実施例１９）
電荷輸送材料として上記式（４）と（５）を各々５部（合計１０部）用いた以外は、実施例１５と同様にして電子写真感光体を作製し、白化、ダレと耐久前後の明部電位（Ｖｌ）を評価、測定した。結果を表７に示す。
【００８３】
（実施例２０）
電荷輸送材料として上記式（４）と（５）を各々８部と２部（合計１０部）用い、ｏ−キシレン６０部をモノクロロベンゼン６０部に変えた以外は、実施例１６と同様にして電子写真感光体を作製し、白化、ダレと耐久前後の明部電位（Ｖｌ）を評価、測定した。結果を表７に示す。
【００８４】
【表７】
0004336462.tif 000017
【００８５】
【発明の効果】
上述したように、本発明によれば、電荷輸送材料、バインダー樹脂、ジメトキシメタン及び１３０℃以上の沸点を有する芳香族炭化水素系溶媒を含有する溶液を用いることにより様々な塗布条件で塗布することができ、画像形成の初期から長期間にわたって電位特性、耐久性や画像特性、解像度に優れた電子写真感光体を得ることのできる電子写真感光体の製造方法を提供することが可能となった。
【図面の簡単な説明】
【図１】  本発明の製造方法で製造された電子写真感光体を有するプロセスカートリッジを備えた電子写真装置の概略構成を示す図である。
【符号の説明】
１  電子写真感光体
２  帯電ローラ
３  露光光
４  現像器
５  転写ローラ
６  転写材
７  定着ローラ
８  クリーニングブレード
９  プロセスカートリッジ枠体
１０  プロセスカートリッジガイド
【図１】
0004336462.tif 000024